СПОСОБ ПОЛУЧЕНИЯ МОДИФИЦИРОВАННОГО ПОЛИТЕТРАФТОРЭТИЛЕНА, СПОСОБ ПОЛУЧЕНИЯ ПОРОШКА МОДИФИЦИРОВАННОГО ПОЛИТЕТРАФТОРЭТИЛЕНА И СПОСОБ ПОЛУЧЕНИЯ РАСТЯНУТОГО ПОРИСТОГО МАТЕРИАЛА

1. Способ получения модифицированного политетрафторэтилена, который включает проведение сополимеризации тетрафторэтилена и мономера, имеющего полярную группу,
в дисперсии 1, содержащей полимер, содержащий звенья на основе нефторированного мономера, и водную среду,
при таких условиях, что количество используемого мономера, имеющего полярную группу, составляет самое большее 0,150 мас.% относительно всего количества тетрафторэтилена, подаваемого в систему полимеризации.
2. Способ получения модифицированного политетрафторэтилена по п. 1, в котором полярная группа означает группу, представленную формулой (A), или группу, представленную формулой (B)
3
-SOM  (A),
-COOM  (B),
4
в формуле (A) и формуле (B) M означает атом водорода, NH или атом щелочного металла.
3. Способ получения модифицированного политетрафторэтилена по п. 2, в котором мономер, имеющий полярную группу, представляет собой мономер, представленный формулой (3)
31
32
33
3
34
CRR=CR-L-R  (3),
31
32
33
3
34
в формуле (3) заместители R и Rкаждый независимо представляют собой атом водорода или атом фтора, заместитель R означает атом водорода, атом фтора или алкильную группу, которая может быть замещена атомом фтора, L означает простую связь или двухвалентную связующую группу, и заместитель R означает группу, представленную выше формулой (A) или формулой (B).
4. Способ получение модифицированного политетрафторэтилена по любому из пп. 1-3, в котором в водной среде проводят полимеризацию нефторированного мономера, а затем в дисперсии 1, содержащей полимер, содержащий звенья на основе нефторированного мономера, и водную среду, проводят сополимеризацию тетрафторэтилена и мономера, имеющего полярную группу.
5. Способ получения модифицированного политетрафторэтилена по любому из пп. 1-4, в котором нефторированный мономер представляет собой мономер, представленный формулой (1)
2
11
1
12
CH=CR-L-R  (1),
11
1
12
12
1
12
в формуле (1) заместитель R представляет собой атом водорода или алкильную группу, группа L означает простую связь, -CO-O-*, -O-CO-* или -O-, «*» означает положение связывания с R, и заместитель R означает атом водорода, алкильную группу, алкенильную группу или нитрильную группу, при условии, что, когда L представляет собой простую связь, заместитель R представляет собой нитрильную группу.
6. Способ получения модифицированного политетрафторэтилена по любому из пп. 1-5, в котором во время сополимеризации тетрафторэтилена и мономера, имеющего полярную группу, используют инициатор полимеризации, и количество используемого инициатора полимеризации составляет, по меньшей мере, 0,10 мас.% относительно всего количества тетрафторэтилена, подаваемого в систему полимеризации.
7. Способ получения модифицированного политетрафторэтилена по любому из пп. 1-6, в котором количество используемого мономера, имеющего полярную группу, составляет самое большее 0,150 мол.% относительно всего количества тетрафторэтилена, подаваемого в систему полимеризации.
8. Способ получения модифицированного политетрафтор-этилена, который включает проведение сополимеризации тетрафтор-этилена и мономера, имеющего полярную группу,
в дисперсии 2, получаемой путем смешения, по меньшей мере, одного компонента, выбираемого из группы, включающей полиалкиленоксидное соединение и углеводородсодержащее поверхностно-активное вещество, с окисляющим агентом в водной среде,
при таких условиях, что количество используемого мономера, имеющего полярную группу, составляет самое большее 0,150 мас.% относительно всего количества тетрафторэтилена, подаваемого в систему полимеризации, с получением модифицированного политетрафторэтилена.
9. Способ получения модифицированного политетрафторэтилена по п. 8, в котором сополимеризацию тетрафторэтилена и мономера, имеющего полярную группу, проводят в дисперсии 2,
полиалкиленоксидным соединением является соединение, представленное формулой (2)
21
2
22
n
R-(O-L)-O-R  (2),
21
22
2
1-4
в формуле (2) заместители R и R каждый независимо представляют собой атом водорода, алкильную группу, акрилоильную группу или метакрилоильную группу, группа L означает C-алкиленовую группу, и n имеет значение от 1 до 50.
10. Способ получения модифицированного политетрафторэтилена по п. 8 или 9, в котором используют инициатор полимеризации во время сополимеризации тетрафторэтилена и мономера, имеющего полярную группу, и
количество используемого инициатора полимеризации составляет, по меньшей мере, 0,10 мас.% относительно всего количества тетрафторэтилена, подаваемого в систему полимеризации.
11. Способ получения модифицированного политетрафторэтилена по любому из пп. 8-10, в котором количество используемого мономера, имеющего полярную группу, составляет самое большее 0,150 мол.% относительно всего количества тетрафторэтилена, подаваемого в систему полимеризации.
12. Способ получения порошка модифицированного политетрафторэтилена, который включает получение водной дисперсии, в которой модифицированный политетрафторэтилен, полученный способом по любому из пп. 1-11, диспергирован в форме частиц, и коагуляцию твердых частиц модифицированного политетрафторэтилена с получением порошка модифицированного политетрафторэтилена.
13. Порошок модифицированного политетрафторэтилена, в котором звенья на основе мономера, имеющего полярную группу, составляют от 0,005 мол.% до 0,150 мол.% относительно звеньев на основе тетрафторэтилена,
который имеет стандартный удельный вес самое большее 2,230,
6-34
который по существу не содержит C-фторированный олигомер, содержащий гидрофильные функциональные группы, и не содержит фторированное поверхностно-активное вещество.
14. Способ получения растянутого пористого материала, который включает получение порошка модифицированного политетрафторэтилена способом по п. 12, экструдирование пасты порошка модифицированного политетрафторэтилена с получением экструдированного прутка и растягивание экструдированного прутка с получением растянутого пористого материала.